(57)【要約】【課題】金属光沢の曇りを減らしつつ、金属光沢面に印刷したトナーを剥がれにくくすることが可能な電子写真用媒体の技術を提供する。【解決手段】電子写真用媒体１０において、基材と、基材に接着された樹脂フィルム１６と、樹脂フィルム１６の基材と反対側に積層された金属層１８と、金属層１８の樹脂フィルム１６と反対側に設けられた金属被覆部２０と、を備え、金属被覆部２０は、アクリル系樹脂、ポリエステル系樹脂、アクリルスチレン系樹脂、ポリウレタン系樹脂、及びポリエステルウレタン系樹脂よりなる群より選ばれる少なくとも１つの選択樹脂が塗布されることにより形成されている。【選択図】図２
2018136514.tif 000002
【特許請求の範囲】
【請求項１】
金属光沢を有する電子写真用媒体であって、
基材と、
前記基材に接着された樹脂フィルムと、
前記樹脂フィルムの前記基材と反対側に積層された金属層と、
前記金属層の前記樹脂フィルムと反対側に設けられた金属被覆部と、
を備え、
前記金属被覆部は、アクリル系樹脂、ポリエステル系樹脂、アクリルスチレン系樹脂、ポリウレタン系樹脂、及びポリエステルウレタン系樹脂よりなる群より選ばれる少なくとも１つの選択樹脂が塗布されることにより形成されていることを特徴とする電子写真用媒体。
【請求項２】
前記金属被覆部は、それぞれガラス転移温度が異なる複数の樹脂を含むことを特徴とする請求項１に記載の電子写真用媒体。
【請求項３】
前記金属被覆部の前記金属層と反対側に設けられた樹脂被覆部をさらに備え、
前記樹脂被覆部は、前記選択樹脂が塗布されて形成されており、
前記樹脂被覆部を形成する樹脂の平均ガラス転移温度は、前記金属被覆部を形成する樹脂の平均ガラス転移温度より低く設定されることを特徴とする請求項１または２に記載の電子写真用媒体。
【請求項４】
前記樹脂被覆部を形成する樹脂の平均ガラス転移温度と、前記金属被覆部を形成する樹脂の平均ガラス転移温度の差は２０ｄｅｇ以上に設定されることを特徴とする請求項３に記載の電子写真用媒体。
【請求項５】
金属光沢を有する電子写真用媒体であって、
紙製の基材と、
一方の面にアルミニウム膜が気相成長され、他方の面が前記基材に接着されたポリエチレンテレフタレート樹脂フィルムと、
前記アルミニウム膜の前記ポリエチレンテレフタレート樹脂フィルムと反対側に塗布された第１ポリエステルウレタン樹脂と、
前記第１ポリエステルウレタン樹脂の前記アルミニウム膜と反対側に塗布された第２ポリエステルウレタン樹脂と、
を備え、
前記第２ポリエステルウレタン樹脂の平均ガラス転移温度は、前記第１ポリエステルウレタン樹脂の平均ガラス転移温度より低く設定されることを特徴とする電子写真用媒体。
【請求項６】
金属光沢を有する電子写真用媒体の製造方法であって、
紙製の基材と、一方の面に金属層が気相成長された樹脂フィルムと、を準備することと、
前記樹脂フィルムの他方の面に前記基材を接着することと、
前記金属層に第１ポリエステルウレタン樹脂を塗布することと、
前記金属層に塗布された前記第１ポリエステルウレタン樹脂の外側に第２ポリエステルウレタン樹脂を塗布することと、
塗布された前記第２ポリエステルウレタン樹脂に加熱した気体を吹き付けることと、
を含むことを特徴とする電子写真用媒体の製造方法。
【発明の詳細な説明】
【技術分野】
【０００１】
本発明は、金属調光沢を有する電子写真用媒体およびその製造方法に関する。
【背景技術】
【０００２】
小ロット化の要請に伴い、電子写真の原理を用いたオンデマンドプリンタの需要が増えている。電子写真は、例えば感光ドラムの潜像に付着したトナーを印刷媒体に転写して定着させるプロセスによって実現される。したがって、この印刷媒体としてはこの電子写真のプロセスに対応可能なものが用いられる。例えば特許文献１には、基紙に水溶性接着材と、金属層と、ポリアミド樹脂を順に積層してなる電子写真用基材が記載されている。
【先行技術文献】
【特許文献】
【０００３】
【特許文献１】特許第５９４１２３３号公報
【発明の概要】
【発明が解決しようとする課題】
【０００４】
本発明者らは電子写真用媒体について以下の認識を得た。
金属光沢を有する電子写真用媒体として、紙シート上に金属層と、透明樹脂層と、トナー受容層と、をこの順で積層する構成が考えられる。この構成では、金属層の表面に比較的厚い樹脂層が積層されることで、樹脂層の屈折や濁りの影響を受けやすく、金属光沢が曇ることが懸念される。また、金属光沢面に印刷されたトナーが比較的容易に剥がれ、印刷耐久性が不足する課題があることが判明した。このことから、本発明者らは、金属光沢を有する電子写真用媒体について金属光沢の曇りを減らしつつ、金属光沢面に印刷されたトナーの印刷耐久性を向上する観点で改善する余地があることを認識した。
【０００５】
本発明の目的は、このような課題に鑑みてなされたもので、金属光沢を有する電子写真用媒体において、金属光沢の曇りを減らしつつ、金属光沢面に印刷されたトナーの印刷耐久性を改善することが可能な電子写真用媒体の技術を提供することにある。
【課題を解決するための手段】
【０００６】
上記課題を解決するために、本発明のある態様の電子写真用媒体は、金属光沢を有する電子写真用媒体であって、基材と、基材に接着された樹脂フィルムと、樹脂フィルムの基材と反対側に積層された金属層と、金属層の樹脂フィルムと反対側に設けられた金属被覆部と、を備える。金属被覆部は、アクリル系樹脂、ポリエステル系樹脂、アクリルスチレン系樹脂、ポリウレタン系樹脂、及びポリエステルウレタン系樹脂よりなる群より選ばれる少なくとも１つの選択樹脂が塗布されることにより形成されている。
【０００７】
この態様によると、塗布された選択樹脂から形成される金属被覆部によって金属層を覆うことができる。
【０００８】
本発明の別の態様もまた、電子写真用媒体である。この電子写真用媒体は、金属光沢を有する電子写真用媒体であって、紙製の基材と、一方の面にアルミニウム膜が気相成長され、他方の面が基材に接着されたポリエチレンテレフタレート樹脂フィルムと、アルミニウム膜のポリエチレンテレフタレート樹脂フィルムと反対側に塗布された第１ポリエステルウレタン樹脂と、第１ポリエステルウレタン樹脂のアルミニウム膜と反対側に塗布された第２ポリエステルウレタン樹脂と、を備える。第２ポリエステルウレタン樹脂の平均ガラス転移温度は、第１ポリエステルウレタン樹脂の平均ガラス転移温度より低く設定される。
【０００９】
本発明のさらに別の態様は、電子写真用媒体の製造方法である。この方法は、金属光沢を有する電子写真用媒体の製造方法であって、紙製の基材と、一方の面に金属層が気相成長された樹脂フィルムと、を準備することと、樹脂フィルムの他方の面に基材を接着することと、金属層に第１ポリエステルウレタン樹脂を塗布することと、金属層に塗布された第１ポリエステルウレタン樹脂の外側に第２ポリエステルウレタン樹脂を塗布することと、塗布された第２ポリエステルウレタン樹脂に加熱した気体を吹き付けることと、を含む。
【００１０】
なお、以上の構成要素の任意の組み合わせや本発明の構成要素や表現を、方法、装置、システムなどの間で相互に置換したものもまた、本発明の態様として有効である。
【発明の効果】
【００１１】
本発明によれば、金属光沢を有する電子写真用媒体において、金属光沢の曇りを減らしつつ、金属光沢面に印刷されたトナーの印刷耐久性を改善することが可能な電子写真用媒体の技術を提供することができる。
【図面の簡単な説明】
【００１２】
【図１】第１実施形態に係る電子写真用媒体を示す平面図である。
【図２】第１実施形態に係る電子写真用媒体を示す断面図である。
【図３】第１実施形態に係る電子写真用媒体の製造工程を説明する説明図である。
【図４】第２実施形態に係る電子写真用媒体を示す平面図である。
【図５】第２実施形態に係る電子写真用媒体を示す断面図である。
【図６】第２実施形態に係る電子写真用媒体の製造工程を説明する説明図である。
【発明を実施するための形態】
【００１３】
本発明者らは、電子写真用媒体に金属光沢を与えて新しい需要を創出するべく、電子写真用の印刷媒体について研究し、以下のような認識を得た。
金属光沢を有する電子写真用媒体として、紙シート上に金属層と、樹脂フィルムと、をこの順で積層する第１の構成が考えられる。第１の構成では、金属層の表面に比較的厚い樹脂フィルムが積層されるため、樹脂フィルムの屈折や濁りなどの影響により、金属光沢の純度が低下することが考えられる。また、樹脂フィルムの経年変化により透明度が低下して余計な発色をする懸念もある。このように、樹脂フィルムにより金属光沢が低下するから、樹脂フィルムとして透明度が高く且つ経年変化の少ないものを使用することとなり、使用できる樹脂フィルムの範囲が限定される問題がある。これらから、本発明者らは樹脂フィルムによる金属光沢への影響を抑制する観点で課題があることを認識した。
【００１４】
そこで、本発明者らは、金属層の表層に樹脂フィルムを設けないことで、樹脂フィルムによる金属光沢への影響を抑制できることを見出した。例えば、紙シート上に樹脂フィルムと、金属層と、をこの順で積層する第２の構成が考えられる。紙シートと樹脂フィルムとは必須ではないが、金属層を支持するベースの一例として適している。第２の構成によれば、金属光沢に樹脂フィルムの影響を受けにくい特徴を有する。
【００１５】
次に、本発明者らは、第２の構成であっても、金属層に直接印刷されたトナーは剥がれやすく耐久性が不足するとの課題を見出した。そこで、本発明者らは、金属層の表層に金属被覆材を薄く塗布する第３の構成を案出した。まず、金属被覆材として一般的である塩化ビニル酢酸ビニル共重合体（第１の試料）について検討した。第１の試料では、テープピーリングテストおよびコインスクラッチテストにおいてトナーが容易に剥がれ、所望のトナーの印刷耐久性は得られず、また、表面が白く濁って所望の金属光沢は得られないことが判明した。次に、第３の構成において、金属被覆材としてニトロセルロース系樹脂（第２の試料）について検討した。第２の試料でも、第１の試料と同様に、印刷耐久性および金属光沢について所望の特性は得られなかった。
【００１６】
第１および第２の試料の検討から、トナーは金属被覆材との界面で剥がれやすいことが判明した。この原因は、第１および第２の試料では金属被覆材とトナーとの相性が悪いために耐久性が不足すると考えられる。この解析から、本発明者らは、トナーにはポリエステルやアクリルなどの樹脂が用いられており、これらの樹脂と相性がよい材料を用いることで耐久性を改善することができるとの示唆を得た。
【００１７】
そこで、本発明者らは、トナーとの相性を改善するため、第１の試料に別の樹脂をブレンドする構成を案出し、第１の試料にポリエステル樹脂やアクリル樹脂を１０％、２０％、３０％の比率でそれぞれブレンドした複数種類の第３の試料群を検討した。第３の試料群では、耐久性について若干改善される傾向が見られた。しかし、第３の試料群では、表面が白く濁る現象は改善されなかった。そこで、本発明者らは、第３の試料群から見出された知見に基づいて、単独またはブレンドした百数十種類の樹脂について研究および試作を重ねた。これにより、第４の試料群として、アクリル樹脂、ポリエステル樹脂、アクリルスチレン樹脂、ポリウレタン樹脂の各樹脂を用いることによって、所望の耐久性が得られることを見出した。また、金属光沢も改善され、実用的なレベルを実現した。
【００１８】
さらに、本発明者らは、樹脂の透明度がより高く、電子写真のプロセス中の加熱により白化しにくいことを目標に研究および試作を重ね、第５の試料としてポリエステルウレタン樹脂を用いることによって、所望の耐久性が得られ、電子写真のプロセス中の加熱による白化を一層抑制できることを見出した。
後述する各実施形態は、このような研究に基づいて案出されたものであり、以下にその詳細な構成を説明する。
【００１９】
以下、本発明を好適な実施形態をもとに各図面を参照しながら説明する。実施形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００２０】
以下、ＸＹＺ直交座標系をもとに説明する。Ｘ軸方向は水平な左右方向に対応し、Ｙ軸方向は水平な前後方向に対応し、Ｚ軸方向は鉛直な上下方向に対応する。Ｙ軸方向およびＺ軸方向はそれぞれＸ軸方向に直交する。Ｘ軸方向は左方向あるいは右方向と、Ｙ軸方向は前方向あるいは後方向と、Ｚ軸方向は上方向あるいは下方向と表記することがある。
【００２１】
［第１実施形態］
本発明に係る第１実施形態は電子写真用媒体である。図１は、第１実施形態に係る電子写真用媒体１０を示す平面図である。図１は内部構造を示すために一部を破断して示す。図２は、電子写真用媒体１０の断面図である。図２は、理解を容易にするため、各層の厚み寸法を実際の比率と異なる比率で示している。電子写真用媒体１０は、金属調の光沢を有し、電子写真プロセスを備えたプリンタ装置による印刷に適した印刷媒体である。
【００２２】
電子写真用媒体１０は、ベースシート１２上に、接着層１４と、樹脂フィルム１６と、金属層１８と、金属被覆部２０と、がこの順に積層されている。ベースシート１２は、電子写真用媒体１０を支持するための層材である。ベースシート１２は、公知の多様な素材から形成することができる。第１実施形態のベースシート１２は、パルプ材料から製造される紙製のシートから形成される。紙製のシートは、水分を適度に含むことで、電子写真用媒体１０の帯電を抑制し、余分なトナーの付着を低減することができる。ベースシート１２としては、例えば８０ｇ／平方メートル〜４００ｇ／平方メートルの範囲の紙製のシートを使用することができる。ベースシート１２は、白色または有色で、無地または模様付きであってもよい。
【００２３】
接着層１４は、樹脂フィルム１６をベースシート１２に貼り合わせるための層材であり、例えば接着材からなる層である。接着層１４は、公知の多様な接着材料から形成することができる。接着層１４が水溶性の接着材で形成される場合は、分解性が良好である点で好ましい。接着層１４が非水溶性の接着材で形成される場合は、耐水性が良好である点で好ましい。第１実施形態の接着層１４は、アクリル系の接着材から形成される。一例として、樹脂フィルム１６上に接着層１４となる接着材を塗布し、その上にベースシート１２を積層して圧着するようにしてもよい。接着層１４が薄すぎると剥がれ易くなる。接着層１４が厚すぎると印刷媒体としての柔軟性が低下して、紙詰まりの原因となり得る。これらの観点から、接着層１４の厚さは、一例として、１μｍ〜５μｍの範囲であってもよい。この範囲では、剥がれ強度や紙詰まりについて実用レベルを実現できる。
【００２４】
樹脂フィルム１６は、金属層１８を支持するための層材であり、例えば蒸着など、金属を気相成長させるためのベースフィルムである。樹脂フィルム１６は、公知の多様な素材から形成することができる。一例として、第１実施形態の樹脂フィルム１６は、ポリエチレンテレフタレート製のフィルムから形成される。樹脂フィルム１６が厚すぎると、樹脂フィルムの剛性が高くなるため、ベースシートに貼り付けた状態で印刷を行うと、その過程での加熱により強いカールが発生し、紙詰まりを生じるおそれがある。樹脂フィルム１６が薄すぎると、強度が低くなるため、ベースシートに貼り付ける過程で破損するおそれがある。これらの観点から、樹脂フィルム１６の厚みは、例えば４μｍ〜３２μｍの範囲、好ましくは８μｍ〜２５μｍの範囲であってもよい。この範囲では、紙詰まりや製造過程での破損について実用レベルを実現できる。第１実施形態の樹脂フィルム１６の厚みは１０μｍ〜１４μｍの範囲にしている。樹脂フィルム１６は、無色または有色であってもよい。樹脂フィルム１６は、透明、半透明または非透明であってもよい。特に、金属層１８の平坦性を確保する観点から、樹脂フィルム１６は、高輝度で平滑性が良いことが望ましい。
【００２５】
金属層１８は、金属調の光沢を呈するための層材であり、例えば薄膜である。金属層１８は、公知の多様な素材から形成することができるが、第１実施形態では、金属材料から形成される。一例として、金属層１８は、アルミ箔などの金属箔であってもよい。第１実施形態では、金属層１８は、樹脂フィルム１６上に蒸着などによって気相成長させたアルミニウム膜である。金属層１８が薄すぎると、透けて透光性が高くなり金属調の光沢にムラを生じるおそれがある。金属層１８が厚すぎると、柔軟性が低下してプリント装置の中で紙詰まりを生じるおそれがある。また、厚く形成するためには、蒸着工程の時間が長くなり、生産性が低下する。これらの観点から、金属層１８の厚さは、例えば２０ｎｍ〜８０ｎｍの範囲で、好ましくは３０ｎｍ〜６０ｎｍの範囲であってもよい。この範囲では、紙詰まりおよび光沢ムラにおいて、実用レベルを実現しうる。第１実施形態の金属層１８の厚さは４０ｎｍ〜５０ｎｍの範囲にしている。
【００２６】
金属被覆部２０は、金属層１８の表面に被覆される層材であり、例えば塗膜である。金属被覆部２０は、例えば金属層１８の酸化を抑制し、金属層１８を保護する。金属被覆部２０は金属層１８から剥がれにくく、経年変化が少ないことが望ましい。そこで、金属被覆部２０は、アクリル系樹脂、ポリエステル系樹脂、アクリルスチレン系樹脂、ポリウレタン系樹脂、及びポリエステルウレタン系樹脂よりなる群より選ばれる少なくとも１つの選択樹脂が塗布されて形成される。一例として、第１実施形態に係る金属被覆部２０は、主成分としてポリエステルウレタン樹脂を含む実質的に透明な樹脂から形成されている。特に、第１実施形態に係る金属被覆部２０では、金属被覆部２０におけるポリエステルウレタン樹脂のモル含有率は、例えば７０％〜１００％の範囲、好ましくは８０％〜１００％の範囲に設定されてもよい。
【００２７】
金属被覆部２０が薄すぎると、ピンホールが発生しやすくなり、その部分で金属層１８が露出し、プリント品質が低下する。金属被覆部２０が厚すぎると、金属光沢が鈍化してプリント品質が低下する。これらの観点から、一例として、金属被覆部２０は、樹脂の固体重量で、１ｇ／平方メートルから５ｇ／平方メートルの範囲、好ましくは２ｇ／平方メートルから３ｇ／平方メートルの範囲で形成することができる。この範囲では実用レベルのプリント品質を実現しうる。この場合の金属被覆部２０の平均厚みは、計算上で２μｍ程度であり、樹脂フィルム１６の厚みの例えば１／３から１／１０程度に薄くすることができる。
【００２８】
電子写真用媒体１０において、金属光沢面に印刷されたトナーの印刷耐久性を改善する観点から、金属被覆部２０の金属層１８に対する密着性を得ることと、トナーの金属被覆部２０に対する密着性を得ることと、を両立させることが望ましい。そこで、金属被覆部２０を形成する樹脂についてガラス転移温度を徐々に変化させて密着性を検討した。ガラス転移温度が比較的高い樹脂では、金属被覆部２０の金属層１８に対する密着性は改善され、トナーの金属被覆部２０に対する密着性は低下する傾向が観察された。また、ガラス転移温度が比較的低い樹脂では、トナーの金属被覆部２０に対する密着性は改善され、金属被覆部２０の金属層１８に対する密着性は低下する傾向が観察された。また、この場合、金属被覆部２０への傷付きが増える傾向が観察された。この知見に対応して、第１実施形態の金属被覆部２０は、特性の異なる複数の樹脂を含むようにしている。特に、金属被覆部２０は、それぞれガラス転移温度が異なる複数の樹脂を含んでいる。
【００２９】
一例として、金属被覆部２０は、ポリエステルウレタン樹脂である第１樹脂２０ｂと、第１樹脂２０ｂよりガラス転移温度が低いポリエステルウレタン樹脂である第２樹脂２０ｃと、を所定の質量比で含んでもよい。ガラス転移温度が低い第２樹脂２０ｃを含むことでトナーの金属被覆部２０への密着性が向上し、ガラス転移温度が相対的に高い第１樹脂２０ｂを含むことで金属被覆部２０の金属層１８への密着性が向上するとともに、金属被覆部２０への傷付きを改善できる。したがって、第１樹脂２０ｂと第２樹脂２０ｃの質量比を調整することにより、所望の印刷耐久性を得ることができる。第１樹脂２０ｂと第２樹脂２０ｃの質量比は、金属層１８への密着性およびトナーの密着性において所望のレベルを実現する観点から実験により決定することができる。一例として、第１樹脂２０ｂと第２樹脂２０ｃの質量比は、例えば１：２０〜２０：１の範囲であってもよく、好ましくは１：１０〜１０：１の範囲、より好ましくは１：５〜５：１の範囲に設定してもよい。一例として、第１樹脂２０ｂと第２樹脂２０ｃのガラス転移温度の差は、１０ｄｅｇ〜１００ｄｅｇの範囲であってもよく、好ましくは２０ｄｅｇ〜６０ｄｅｇの範囲、より好ましくは２０ｄｅｇ〜４０ｄｅｇの範囲に設定してもよい。
【００３０】
金属被覆部２０は公知の多様なプロセスにより形成することができる。第１実施形態の金属被覆部２０は、溶媒に溶かした樹脂を金属層１８の表面に塗布することによって形成している。一例として、金属被覆部２０は、溶媒に溶かした樹脂をグラビアロールの表面の凹凸に付着させて、金属層１８に転写し、例えば８０℃〜１２０℃の加熱気体で乾燥させて形成することができる。したがって、金属被覆部２０を形成する樹脂は、溶媒可溶性を備えることが望ましい。金属被覆部２０を形成する樹脂の溶媒としては、公知の多様な溶媒を用いることができる。第１実施形態の溶媒は、例えばメチルエチルケトンとトルエンを所定の割合で含んでおり、樹脂を良好に分散させることができる。メチルエチルケトンとトルエンの割合は塗工液の特性が所望のレベルを実現する観点から実験により決定することができる。
【００３１】
金属被覆部２０は、イソシアネート化合物やメラミン化合物などの公知の硬化剤を含むことで、所望の硬度特性を得ることができる。金属被覆部２０は、硬化剤を実質的に非含有にすることで、硬化剤に起因する金属被覆部２０の硬度の経年変化を緩和することができる。
【００３２】
次に、第１実施形態に係る電子写真用媒体１０の製造方法４０について説明する。製造方法４０は、一例として製造工程Ｓ１００を含むことによって実現することができる。図３は電子写真用媒体１０の製造工程Ｓ１００を説明する工程図である。
（１）一方の面に金属層１８が積層された樹脂フィルム１６と、紙製のベースシート１２と、を準備する（工程Ｓ１０２）。例えば、樹脂フィルム１６およびベースシート１２は、長尺のワークを巻き取ったロール状態であってもよい。
（２）樹脂フィルム１６の他方の面に接着材を塗布する（工程Ｓ１０４）。例えば、接着材を付着させたグラビアロールを樹脂フィルム１６に接触させながら回転させることによって、樹脂フィルム１６に接着材を転写してもよい。
（３）樹脂フィルム１６の接着材を塗布した面に紙製のベースシート１２を重ねて貼り合わせる（工程Ｓ１０６）。例えば、樹脂フィルム１６およびベースシート１２を回転する二段ローラの間を通すことによって加圧してもよい。
（４）溶媒に所定の質量比で第１樹脂２０ｂと第２樹脂２０ｃとを溶かし、第１樹脂溶液を製造する（工程Ｓ１０８）。
【００３３】
（５）ベースシート１２を貼り付けた樹脂フィルム１６の金属層１８に第１樹脂溶液を塗布する（工程Ｓ１１０）。例えば、回転させたグラビアロールに第１樹脂溶液を付着させて、樹脂フィルム１６の金属層１８の表面に転写するようにしてもよい。
（６）金属層１８に塗布した第１樹脂溶液を加熱硬化させる（工程Ｓ１１２）。具体的には、金属層１８に塗布した第１樹脂溶液に、例えば８０℃〜１２０℃の加熱気体を吹き付けて溶媒を揮発させる。この工程により、第１樹脂２０ｂ、第２樹脂２０ｃを金属層１８に密着させる。
（７）金属被覆部２０が形成された電子写真用媒体のワークを、所望のサイズに切断する（工程Ｓ１１４）。切断することによって電子写真用媒体１０が完成する。
なお、製造工程Ｓ１００は一例であり、他の工程を追加したり、一部の工程を削除・変更したり、工程の順序を入れ替えたりしてもよい。
【００３４】
このように形成された第１実施形態の電子写真用媒体１０によれば、実用的な印刷耐久性と、所望の金属光沢が実現されることが確認された。
【００３５】
次に、このように形成された第１実施形態に係る電子写真用媒体１０の作用・効果を説明する。
第１実施形態に係る電子写真用媒体１０は、金属光沢を有する電子写真用媒体であって、基材であるベースシート１２と、ベースシート１２に接着された樹脂フィルム１６と、樹脂フィルム１６のベースシート１２と反対側に積層された金属層１８と、金属層１８の樹脂フィルム１６と反対側に設けられた金属被覆部２０と、を備え、金属被覆部２０は、アクリル系樹脂、ポリエステル系樹脂、アクリルスチレン系樹脂、ポリウレタン系樹脂、及びポリエステルウレタン系樹脂よりなる群より選ばれる少なくとも１つの選択樹脂が塗布されることにより形成されている。この構成によれば、金属層１８が樹脂フィルム１６のベースシート１２と反対側に設けられているので、樹脂フィルム１６による金属層１８の金属光沢への影響を軽減し、金属層１８に金属被覆部２０を被覆しているので、金属光沢面に印刷されたトナーの印刷耐久性を改善することができる。
【００３６】
第１実施形態に係る電子写真用媒体１０では、金属被覆部２０は、それぞれガラス転移温度が異なる複数の樹脂を含む。この構成によれば、例えば、ガラス転移温度が相対的に高く金属層１８との密着性に優れた第１樹脂２０ｂと、第１樹脂２０ｂよりもガラス転移温度が低くトナーの密着性が良好な第２樹脂２０ｃと、を含むことができるので、金属光沢面に印刷されたトナーの印刷耐久性を一層改善することができる。
【００３７】
［第２実施形態］
続いて、本発明の第２実施形態に係る電子写真用媒体５０について説明する。
図４は、第２実施形態に係る電子写真用媒体５０を示す平面図である。図４は内部構造を示すために一部を破断して示す。図５は、電子写真用媒体５０の断面図である。図５は、理解を容易にするため、各層の厚み寸法を実際の比率と異なる比率で示している。電子写真用媒体５０は、金属調の光沢を有し、電子写真プロセスを備えたプリンタ装置による印刷に適した印刷媒体である。
【００３８】
第２実施形態に係る電子写真用媒体５０は、第１実施形態に係る電子写真用媒体１０に対して、金属被覆部２０の金属層１８と反対側（印刷面側）に樹脂被覆部５２が積層される点で異なり他の構成は同様である。特に、電子写真用媒体５０は、ベースシート１２上に、接着層１４と、樹脂フィルム１６と、金属層１８と、金属被覆部２０と、樹脂被覆部５２と、がこの順に積層されている。ベースシート１２と、接着層１４と、樹脂フィルム１６と、金属層１８と、金属被覆部２０と、は第１実施形態と同様である。したがって、重複する説明は省略し、相違点を中心に説明する。
【００３９】
例えば、グラビアロールを用いて第１樹脂溶液を塗布すると、グラビアロールの表面に形成されたグラビアパターンのメッシュに対応した凹凸が、加熱乾燥後の金属被覆部２０の凹凸として残存する。金属被覆部２０に大きな凹凸があると、凹部分と凸部分とで光の屈折や反射が異なることで複屈折に似た現象を生じ、電子写真用媒体の金属光沢の色調を変化させ、印刷品質が低下することが判明した。色調変化の一例としては、電子写真媒体の金属光沢が淡い虹色などの擬色を呈する現象がある。特に、グラビアパターンのメッシュを粗くした場合に、金属被覆部２０の凹凸が大きくなり、金属光沢の色調が顕著に変化することが判明した。凹凸を小さくするために、グラビアパターンのメッシュを細かくすることが考えられる。この場合、第１樹脂溶液の塗布量が少なくなり、所望の厚さの金属被覆部２０を形成できず、ピンホールなど塗布ムラの影響が大きくなる。つまり、印刷品質の向上と塗布ムラの影響の抑制とは二律背反の関係にあることが判明した。このような課題はグラビアロールを用いた塗布方法に限らず他の塗布方法についても生じうる。
【００４０】
この課題に対応して、第２実施形態に係る電子写真用媒体５０は、樹脂被覆部５２を備える。樹脂被覆部５２は、金属被覆部２０の金属層１８と反対側に被覆される層材であり、例えば塗膜である。樹脂被覆部５２は、例えば金属被覆部２０の表側を覆って電子写真用媒体の金属光沢面の凹凸を覆うことができる。樹脂被覆部５２を設けることにより、その分、金属被覆部２０の塗布量を減らすように、グラビアパターンのメッシュを微細化することが可能になる。このメッシュを微細化することによって、金属被覆部２０の凹凸が小さくなり、電子写真用媒体の金属光沢の不要な色調変化を抑制することができる。
【００４１】
樹脂被覆部５２を形成する樹脂の塗布量を、金属被覆部２０を形成する樹脂の塗布量より少なくしてもよい。例えば、樹脂被覆部５２を形成する樹脂を塗布するグラビアパターンのメッシュを、金属被覆部２０を形成する樹脂を塗布するグラビアパターンのメッシュより細かくしてもよい。このようにメッシュを細かくすることにより、金属光沢面である樹脂被覆部５２の表面の凹凸を一層小さくすることができる。
【００４２】
樹脂被覆部５２と金属被覆部２０の境界における不要な屈折や変形を抑制する観点から、樹脂被覆部５２の屈折率や膨張率などの物性は金属被覆部２０と同等であることが望ましい。そこで、樹脂被覆部５２は、アクリル系樹脂、ポリエステル系樹脂、アクリルスチレン系樹脂、ポリウレタン系樹脂、及びポリエステルウレタン系樹脂よりなる群より選ばれる少なくとも１つの選択樹脂が塗布されて形成される。一例として、第２実施形態に係る樹脂被覆部５２は、主成分としてポリエステルウレタン樹脂を含む実質的に透明な樹脂から形成されている。特に、第２実施形態に係る樹脂被覆部５２では、樹脂被覆部５２におけるポリエステルウレタン樹脂のモル含有率が、例えば７０％〜１００％の範囲、好ましくは８０％〜１００％の範囲に設定されてもよい。樹脂被覆部５２は、金属被覆部２０を形成する樹脂と同じ樹脂から形成されてもよいが、第２実施形態では、金属被覆部２０を形成する樹脂と特性が異なる樹脂から形成されている。
【００４３】
一例として、樹脂被覆部５２を形成する樹脂は、金属被覆部２０を形成する樹脂より柔らかい樹脂から選択されてもよい。このように硬さの差を実現するために、樹脂被覆部５２を形成する樹脂の平均ガラス転移温度は、金属被覆部２０を形成する樹脂の平均ガラス転移温度より低く設定される。平均ガラス転移温度は、単一の樹脂の場合ではその樹脂のガラス転移温度であり、複数の樹脂を配合した樹脂の場合では、それぞれの樹脂のガラス転移温度とその質量比の積の総和として定義することができる。一例として、樹脂被覆部５２を形成する樹脂と、金属被覆部２０を形成する樹脂のガラス転移温度の差は、１０ｄｅｇ〜１００ｄｅｇの範囲であってもよく、好ましくは２０ｄｅｇ〜６０ｄｅｇの範囲、より好ましくは２０ｄｅｇ〜４０ｄｅｇの範囲に設定してもよい。
【００４４】
例えば、金属被覆部２０はガラス転移温度の相対的に高い単一の樹脂を主に含み、樹脂被覆部５２はガラス転移温度が相対的に低い単一の樹脂を主に含むようにしてもよい。第２実施形態の樹脂被覆部５２は、金属被覆部２０と異なる質量比の第１樹脂２０ｂと第２樹脂２０ｃとを含んでいる。樹脂被覆部５２では、ガラス転移温度が低い第２樹脂２０ｃの質量比を金属被覆部２０の場合より高くして、金属被覆部２０では、ガラス転移温度が高い第１樹脂２０ｂの質量比を樹脂被覆部５２の場合より高くしてもよい。この場合、樹脂被覆部５２の平均ガラス転移温度は、金属被覆部２０の平均ガラス転移温度より低くなる。特に、金属被覆部２０は、第１樹脂２０ｂを第２樹脂２０ｃより高い質量比で含み、樹脂被覆部５２は、第２樹脂２０ｃを第１樹脂２０ｂより高い質量比で含んでもよい。一例として、金属被覆部２０では、第１樹脂２０ｂと第２樹脂２０ｃの質量比を１０：１〜２：１の範囲に設定し、樹脂被覆部５２では、第１樹脂２０ｂと第２樹脂２０ｃの質量比を１：２〜１：１０の範囲に設定してもよい。
【００４５】
樹脂被覆部５２の厚みは、所望の印刷品質を確保する観点から実験により決定することができる。一例として、樹脂被覆部５２は、樹脂の固体重量で、１ｇ／平方メートルから５ｇ／平方メートルの範囲、好ましくは２ｇ／平方メートルから３ｇ／平方メートルの範囲にすることができる。この範囲では実用レベルのプリント品質を実現しうる。
【００４６】
次に、第２実施形態に係る電子写真用媒体５０の製造方法６０について説明する。製造方法６０は、一例として製造工程Ｓ１２０を含むことによって実現することができる。図６は電子写真用媒体５０の製造工程Ｓ１２０を説明する工程図である。製造工程Ｓ１００と同一または同等の工程には、同一の符号を付す。製造工程Ｓ１２０は、工程Ｓ１０２と、工程Ｓ１０４と、工程Ｓ１０６と、工程Ｓ１０８と、工程Ｓ１１０と、工程Ｓ１３２と、工程Ｓ１３４と、工程Ｓ１３６と、工程Ｓ１１４と、を含む。この工程において、工程Ｓ１０２と、工程Ｓ１０４と、工程Ｓ１０６と、工程Ｓ１０８と、工程Ｓ１１０と、工程Ｓ１１４と、は製造工程Ｓ１００と同様であり重複する説明を省略する。
【００４７】
（１）溶媒に所定の質量比の第１樹脂２０ｂと第２樹脂２０ｃとを分散させ、第２樹脂溶液を製造する（工程Ｓ１３２）。
（２）工程Ｓ１１０で塗布され第１樹脂溶液の上に第２樹脂溶液を塗布する（工程Ｓ１３４）。例えば、回転させた別のグラビアロールに第２樹脂溶液を付着させて、既塗布の第１樹脂溶液の外側に転写するようにしてもよい。
（３）塗布された第１樹脂溶液および第２樹脂溶液を加熱して硬化させる（工程Ｓ１３６）。工程Ｓ１１２と同様に、塗布された第１樹脂溶液および第２樹脂溶液に、例えば８０℃〜１２０℃の加熱気体を吹き付けて溶媒を揮発させる。この工程により、金属層１８に金属被覆部２０を密着させるとともに、金属被覆部２０に樹脂被覆部５２を密着させる。
（４）金属被覆部２０と樹脂被覆部５２とが形成された電子写真用媒体のワークを、所望のサイズに切断することによって電子写真用媒体５０が完成する（工程Ｓ１１４）。
なお、製造工程Ｓ１２０は一例であり、他の工程を追加したり、一部の工程を削除・変更したり、工程の順序を入れ替えたりしてもよい。
【００４８】
このように形成された第２実施形態の電子写真用媒体５０によれば、実用的な印刷耐久性と、所望の金属光沢が実現されることが確認された。
【００４９】
次に、このように形成された第２実施形態の電子写真用媒体５０の作用・効果を説明する。電子写真用媒体５０は、電子写真用媒体１０と同様の作用・効果を奏しうるとともに、以下の作用・効果を奏する。
【００５０】
第２実施形態の電子写真用媒体５０では、金属被覆部２０の金属層１８と反対側に設けられた樹脂被覆部５２をさらに備え、樹脂被覆部５２は、前述した選択樹脂が塗布されて形成されており、樹脂被覆部５２を形成する樹脂の平均ガラス転移温度は、金属被覆部２０を形成する樹脂の平均ガラス転移温度より低く設定される。この構成によれば、樹脂被覆部５２を設けることにより、金属被覆部２０の樹脂量を少なくすることができ、より細かいメッシュのグラビアロールを使って塗布することができる。これにより、金属被覆部２０の凹凸を小さく抑えることができ、凹凸による金属光沢の色調変化を抑制することができる。また、金属被覆部２０の平均ガラス転移温度が相対的に高いため、金属被覆部２０の金属層１８への密着性を改善することができる。また、樹脂被覆部５２の平均ガラス転移温度が相対的に低いため、トナーの樹脂被覆部５２への密着性を改善することができる。金属被覆部２０と樹脂被覆部５２の平均ガラス転移温度を別々に設定することができるので、それぞれの密着性を改善することができ、金属光沢面に印刷されたトナーの印刷耐久性を一層改善することができる。
【００５１】
第２実施形態の電子写真用媒体５０では、樹脂被覆部５２を形成する樹脂の平均ガラス転移温度と、金属被覆部２０を形成する樹脂の平均ガラス転移温度の差は２０ｄｅｇ以上に設定される。この構成によれば、平均ガラス転移温度の差が小さい場合と比較して、トナーの樹脂被覆部５２への密着性と金属被覆部２０の金属層１８への密着性とのバランスが改善され、トナーの印刷耐久性をより改善することができる。また、樹脂被覆部５２への傷付きを減らすことができる。
【００５２】
第２実施形態の電子写真用媒体５０は、金属光沢を有する電子写真用媒体であって、紙製の基材と、一方の面にアルミニウム膜が気相成長され、他方の面が基材に接着されたポリエチレンテレフタレート樹脂フィルムと、アルミニウム膜のポリエチレンテレフタレート樹脂フィルムと反対側に塗布された第１ポリエステルウレタン樹脂と、第１ポリエステルウレタン樹脂のアルミニウム膜と反対側に塗布された第２ポリエステルウレタン樹脂と、を備え、第２ポリエステルウレタン樹脂の平均ガラス転移温度は第１ポリエステルウレタン樹脂の平均ガラス転移温度より低く設定される。この構成によれば、第１および第２ポリエステルウレタン樹脂の被覆部を含むことにより、所望の印刷耐久性を得ることができる。また、第１および第２ポリエステルウレタン樹脂の被覆部を含むことにより、電子写真のプロセス中の加熱による樹脂の白化を一層抑制して、より品質の高い金属光沢を得ることができる。
【００５３】
第２実施形態に係る電子写真用媒体の製造方法６０は、金属光沢を有する電子写真用媒体の製造方法であって、紙製の基材であるベースシート１２と、一方の面に金属層１８が気相成長された樹脂フィルム１６と、を準備することと、樹脂フィルム１６の他方の面にベースシート１２を接着することと、金属層１８に第１ポリエステルウレタン樹脂を塗布することと、金属層１８に塗布された第１ポリエステルウレタン樹脂に第２ポリエステルウレタン樹脂を塗布することと、塗布された第２ポリエステルウレタン樹脂に加熱した気体を吹き付けることと、を含む。この構成によれば、第１および第２ポリエステルウレタン樹脂が塗布されることにより、所望の印刷耐久性を得ることができる。また、第１および第２ポリエステルウレタン樹脂が塗布されることにより、電子写真のプロセス中の加熱による樹脂の白化を一層抑制して、より品質の高い金属光沢を得ることができる。第１ポリエステルウレタン樹脂の外側に第２ポリエステルウレタン樹脂が塗布されることにより、それぞれの塗布量を少なくして、樹脂層の凹凸を減らし、この凹凸に起因する電子写真用媒体の金属光沢の色調変化を緩和することができる。
【００５４】
以上、本発明をいくつかの実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００５５】
以下、変形例について説明する。変形例の図面および説明では、実施形態と同一または同等の構成要素、部材には、同一の符号を付する。実施形態と重複する説明を適宜省略し、実施形態と相違する構成について重点的に説明する。
【００５６】
（第１変形例）
第１および第２実施形態では、金属層１８が蒸着されたアルミニウムである例について説明したが、これに限られない。金属層１８は、アルミニウムに代えて、銅、プラチナ、金など金属光沢を生じる別の素材から形成されてもよい。それぞれの素材が有する風合いの金属光沢を生じさせることができる。また、金属層１８は、複数の素材から形成されてもよい。それぞれの素材の風合いを重ねたような金属光沢を生じさせることができる。金属層１８は、蒸着に代えてスパッタリング、メッキ、ＣＶＤなどの製法によって形成されてもよい。
【００５７】
（第２変形例）
第１および第２実施形態では、ベースシート１２が無地である例について説明したが、これに限られない。ベースシート１２は背景となる模様が形成されていてもよい。金属層１８を透ける程度の厚さに設定することにより、ベースシート１２の模様に重ね合わされた金属光沢を生じさせることができる。この模様は、例えばイラスト、図形、記号、文字などを含んでもよい。この模様は、印刷や透かしによって形成されてもよい。
【００５８】
（第３変形例）
第１および第２実施形態では、金属被覆部２０が２種類のポリエステルウレタン樹脂を含む例について説明したが、これに限られない。金属被覆部２０は単一または３種類以上の樹脂を含むようにしてもよい。
【００５９】
（第４変形例）
第２実施形態では、樹脂被覆部５２が２種類のポリエステルウレタン樹脂を含む例について説明したが、これに限られない。樹脂被覆部５２は単一または３種類以上の樹脂を含むようにしてもよい。
【００６０】
上述した各変形例は、第１および第２実施形態と共通する構成を備えることで同様の作用・効果を生じうる。
【００６１】
説明に使用した図面では、部材の関係を明瞭にするために一部の部材にハッチングを施しているが、当該ハッチングはこれらの部材の素材や材質を制限するものではない。
【符号の説明】
【００６２】
１０・・電子写真用媒体、  １２・・ベースシート、  １４・・接着層、  １６・・樹脂フィルム、  １８・・金属層、  ２０・・金属被覆部、  ２０ｂ・・第１樹脂、  ２０ｃ・・第２樹脂、  ４０・・製造方法、  ５０・・電子写真用媒体、  ５２・・樹脂被覆部。
【図１】
2018136514.tif 000003
【図２】
2018136514.tif 000004
【図３】
2018136514.tif 000005
【図４】
2018136514.tif 000006
【図５】
2018136514.tif 000007
【図６】
2018136514.tif 000008
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
金属光沢を有する電子写真用媒体であって、
紙製の基材と、
一方の面にアルミニウム膜が気相成長され、他方の面が前記基材に接着されたポリエチレンテレフタレート樹脂フィルムと、
前記アルミニウム膜の前記ポリエチレンテレフタレート樹脂フィルムと反対側に塗布された第１ポリエステルウレタン樹脂と、
前記第１ポリエステルウレタン樹脂の前記アルミニウム膜と反対側に塗布された第２ポリエステルウレタン樹脂と、
を備え、
前記第２ポリエステルウレタン樹脂の平均ガラス転移温度は、前記第１ポリエステルウレタン樹脂の平均ガラス転移温度より低く設定され、
前記第１ポリエステルウレタン樹脂および前記第２ポリエステルウレタン樹脂は実質的に透明な樹脂であることを特徴とする電子写真用媒体。
【請求項２】
前記第２ポリエステルウレタン樹脂の平均ガラス転移温度と、前記第１ポリエステルウレタン樹脂の平均ガラス転移温度の差は２０ｄｅｇ以上に設定されることを特徴とする請求項１に記載の電子写真用媒体。
【請求項３】
前記第２ポリエステルウレタン樹脂の塗布量は、前記第１ポリエステルウレタン樹脂の塗布量より少なく設定されることを特徴とする請求項１または２に記載の電子写真用媒体。
【請求項４】
前記第１ポリエステルウレタン樹脂および前記第２ポリエステルウレタン樹脂それぞれは、ポリエステルウレタン樹脂である第１樹脂と、前記第１樹脂よりガラス転移温度が低いポリエステルウレタン樹脂である第２樹脂と、を含んでおり、
前記第１ポリエステルウレタン樹脂は、前記第１樹脂を前記第２樹脂より高い質量比で含み、
前記第２ポリエステルウレタン樹脂は、前記第２樹脂を前記第１樹脂より高い質量比で含むことを特徴とする請求項１から３のいずれかに記載の電子写真用媒体。
【請求項５】
前記第１ポリエステルウレタン樹脂は、その固体重量が１ｇ／平方メートルから５ｇ／平方メートルの範囲で形成され、
前記第２ポリエステルウレタン樹脂は、その固体重量が１ｇ／平方メートルから５ｇ／平方メートルの範囲で形成されることを特徴とする請求項１から４のいずれかに記載の電子写真用媒体。
【請求項６】
請求項１から５のいずれかに記載の電子写真用媒体の製造方法であって、
紙製の基材と、一方の面にアルミニウム膜が気相成長されたポリエチレンテレフタレート樹脂フィルムと、を準備することと、
前記ポリエチレンテレフタレート樹脂フィルムの他方の面に前記基材を接着することと、
前記アルミニウム膜に第１ポリエステルウレタン樹脂を塗布することと、
前記アルミニウム膜に塗布された前記第１ポリエステルウレタン樹脂の外側に第２ポリエステルウレタン樹脂を塗布することと、
塗布された前記第２ポリエステルウレタン樹脂に加熱した気体を吹き付けることと、
を含むことを特徴とする電子写真用媒体の製造方法。